СМЕСЬ ДЛЯ ПОЛУЧЕНИЯ КЕРАМИЧЕСКОЙ КРАСКИ
MIXTURE FOR PREPARING CERAMIC PAINT

Изобретение относится к составам керамических красок для окрашивания глазурей.
Известны смеси для получения керамических красок, включающие соединения бора [1].
Наиболее близким аналогом заявленного изобретения по совокупности существенных признаков является смесь для производства неорганических красок, содержащая 1-60 мас.% тугоплавкого пигмента, в частности, на основе оксида железа, дающего темный цвет, и 40-90 мас.% борсодержащего флюса [2].
Задача изобретения - получение качественной керамической краски темных оттенков с использованием промышленного отхода.
Технический результат достигается тем, что смесь для получения керамической краски, включающая борсодержащее соединение и железоокисный пигмент, в качестве борсодержащего соединения содержит буру, а в качестве железоокисного пигмента - табачную руду, причем компоненты находятся при следующем соотношении, мас.%: бура 91,0-99,0, табачная руда 1,0-9,0.
2
2
2
3
2
2
5
Табачная руда - некондиционная железная руда, имеющая состав, мас.%: FeO 50,0-57,0; SiO 17,0-26,0; AlO 3,4-6,7; TiO 0,26-0,43; CaO 1,2-2,7; MnO 0,58-2,27; PO 2,02-2,57.
В таблице приведены составы керамической краски.
Компоненты
Состав, мас.%
1
2
3
Бура
99,0
80,0
50,0
Табачная руда
1,0
20,0
50,0
Компоненты дозируют в требуемых количествах, смешивают и сплавляют при температуре 900°С. Полученную массу размалывают сухим способом до полного прохождения через сетку №0056. Введенная в глазурь краска дает широкую гамму цветовых оттенков от светло-коричневого до черного.
Источники информации
1. Справочник мастера-фарфориста / И.М.Бердичевский и др. - М.: Легпромбытиздат, 1992. - С.106-111.
2. JP 2003-026444, кл. С03С 8/02, опубл. 29.01.2003.